(57)【要約】【課題】インキ含浸用基体に水性インキを容易に浸透させることができる捺印用具とその製造法を提供すること。【解決手段】インキ含浸用基体として、無数の連続気孔を有するゴム系または熱可塑性合成樹脂系の多孔質弾性体の気孔面に界面活性剤を付着させた改質多孔質弾性体を用いる一方、捺印用インキとして、前記した界面活性剤と同種の界面活性剤の適量が配合されている界面活性剤配合水性インキを用いたものとする。また、界面活性剤配合水性インキをインキ含浸用基体の印字面またはパッド面に供給して内部に自然含浸させるようにした捺印用具の製造法。【選択図】なし【特許請求の範囲】
【請求項１】
ケースに組み付けられた無数の連続気孔を有する多孔質弾性体により印字体形状またはパッド形状に形成されたインキ含浸用基体に捺印用インキを含浸させて印判またはスタンプパッドとする捺印用具において、前記したインキ含浸用基体として、無数の連続気孔を有するゴム系または熱可塑性合成樹脂系の多孔質弾性体の気孔面に界面活性剤を付着させた改質多孔質弾性体を用いる一方、捺印用インキとして、前記した界面活性剤と同種の界面活性剤の適量が配合されている界面活性剤配合水性インキを用いたことを特徴とする捺印用具。
【請求項２】
多孔質弾性体を改質する界面活性剤はＨＬＢ＝１７以下、捺印用インキに配合する界面活性剤はＨＬＢ＝７以上である請求項１に記載の捺印用具。
【請求項３】
界面活性剤が、脂肪酸エステル系、アミノ酸エステル系、シリコーン系のうちのいずれか１種または複数種の組み合わせである請求項１または２に記載の捺印用具。
【請求項４】
界面活性剤配合水性インキが容器入りであり、この容器入りの界面活性剤配合水性インキとこれとは別体の改質多孔質弾性体とを１つに組み合わせて包装してある請求項１または２または３に記載の捺印用具。
【請求項５】
無数の連続気孔を有するゴム系または熱可塑性合成樹脂系の多孔質弾性体により印字体形状またはパッド形状に形成された多孔質弾性体と、この多孔質基体の組付部を有するケースと、水系溶剤に脂肪酸エステル系、アミノ酸エステル系、シリコーン系のうちから選ばれた界面活性剤を配合した改質液とをそれぞれ用意し、この改質液を前記した多孔質基体に十分含浸させたうえ脱水乾燥して気孔面に界面活性剤の適量が付着された改質多孔質弾性体よりなるインキ含浸用基体として、このインキ含浸用基体を前記した印字体ケースまたはスタンプパッドケースに印字面またはパッド面を露呈させて組み付けておく一方、これとは別に前記した界面活性剤と同種の界面活性剤の適量を着色剤とともに配合した界面活性剤配合水性インキを製造しておき、この界面活性剤配合水性インキを前記インキ含浸用基体の印字面またはパッド面に供給して内部に自然含浸させることを特徴とする捺印用具の製造法。
【発明の詳細な説明】
【技術分野】
【０００１】
本発明は、インキ含浸用基体に水性インキを容易に浸透させることができる捺印用具とその製造法に関するものである。
【背景技術】
【０００２】
例えば、印判またはスタンプパッド等の捺印用具に使用するインキとして、従来から水性インキが広く知られている。一方、多孔質印字体として、ＮＢＲ・シリコーン等のゴム製多孔質印字体や、ポリエチレン・ポリプロピレン・ポリウレタン等の熱可塑性樹脂製多孔質印字体も広く知られている（例えば、特許文献１〜３を参照）。しかしながら、ゴムや熱可塑性樹脂製の多孔質印字体はは疎水性であるため、水性インキを含浸させることは非常に透印を得ることが困難であった。
【０００３】
そこで、メーカー側が真空含浸等の機械により多孔質印字体に水性インキを強制含浸させていたが、ユーザー自身が手作業で水性インキを含浸補充するということはできないため使い捨てとするしかなかった。また、メーカーが出荷してからユーザーが使用するまでに長時間かかった場合の品質劣化を防止したり、ユーザーの好みによって任意のカラー作成ができるように、使用に際してユーザー自身が手作業で水性インキを多孔質印字体に含浸させる形式の印判またはスタンプパッド等のニーズも出てきたが、現時点ではこのニーズに応えられる製品は開発されていないのが現状である。
【特許文献１】特公昭３８−２４７１４号公報
【特許文献２】特開２０００−３３５０６９号公報
【特許文献３】特開昭５１−７４０５７号公報
【発明の開示】
【発明が解決しようとする課題】
【０００４】
本発明は上記のような問題点を解決して、使用に際しユーザー自身が手作業で水性インキを多孔質印字体に含浸させることができる捺印用具とその製造法を提供することを目的として完成されたものである。
【課題を解決するための手段】
【０００５】
上記課題を解決するためになされた本発明の捺印用具は、ケースに組み付けられた無数の連続気孔を有する多孔質弾性体により印字体形状またはパッド形状に形成されたインキ含浸用基体に捺印用インキを含浸させて印判またはスタンプパッドとする捺印用具において、前記したインキ含浸用基体として、無数の連続気孔を有するゴム系または熱可塑性合成樹脂系の多孔質弾性体の気孔面に界面活性剤を付着させた改質多孔質弾性体を用いる一方、捺印用インキとして、前記した界面活性剤と同種の界面活性剤の適量が配合されている界面活性剤配合水性インキを用いたことを特徴とするものである。
【０００６】
また、本発明の捺印用具の製造法は、無数の連続気孔を有するゴム系または熱可塑性合成樹脂系の多孔質弾性体により印字体形状またはパッド形状に形成された多孔質弾性体と、この多孔質基体の組付部を有するケースと、水系溶剤に脂肪酸エステル系、アミノ酸エステル系、シリコーン系のうちから選ばれた界面活性剤を配合した改質液とをそれぞれ用意し、この改質液を前記した多孔質基体に十分含浸させたうえ脱水乾燥して気孔面に界面活性剤の適量が付着された改質多孔質弾性体よりなるインキ含浸用基体として、このインキ含浸用基体を前記した印字体ケースまたはスタンプパッドケースに印字面またはパッド面を露呈させて組み付けておく一方、これとは別に前記した界面活性剤と同種の界面活性剤の適量を着色剤とともに配合した界面活性剤配合水性インキを製造しておき、この界面活性剤配合水性インキを前記インキ含浸用基体の印字面またはパッド面に供給して内部に自然含浸させることを特徴とするものである。
【発明の効果】
【０００７】
本発明の捺印用具は、インキ含浸用基体として、無数の連続気孔を有するゴム系または熱可塑性合成樹脂系の多孔質弾性体の気孔面に界面活性剤を付着させた改質多孔質弾性体を用いる一方、捺印用インキとして、前記した界面活性剤と同種の界面活性剤の適量が配合されている界面活性剤配合水性インキを用いたものとしたので、インキ含浸用基体に付着した界面活性剤と、水性インキに配合された界面活性剤により親水性が向上し、インキ含浸用基体に対して水性インキが吸引力等の外力を加えなくても自然に、かつ迅速に浸透することとなる。
【０００８】
また、本発明の捺印用具の製造法によれば、気孔面に界面活性剤の適量が付着された改質多孔質弾性体よりなるインキ含浸用基体と、界面活性剤配合水性インキとを、使用に際してユーザー自身が手作業で水性インキを多孔質印字体に自然含浸させるのみで、簡単に所望の捺印用具を製造することができることとなる。
【発明を実施するための最良の形態】
【０００９】
以下に、本発明の好ましい形態を示す。
本発明の捺印用具は、ケースに組み付けられた無数の連続気孔を有する多孔質弾性体により印字体形状またはパッド形状に形成されたインキ含浸用基体に捺印用インキを含浸させて印判またはスタンプパッドとするものである点は、従来の捺印用具と基本的に同じである。
そして、本発明の捺印用具では、前記したインキ含浸用基体として、無数の連続気孔を有するゴム系または熱可塑性合成樹脂系の多孔質弾性体の気孔面に界面活性剤を付着させた改質多孔質弾性体を用いる一方、捺印用インキとして、前記した界面活性剤と同種の界面活性剤の適量が配合されている界面活性剤配合水性インキを用いた点を特徴としている。
【００１０】
即ち、インキ含浸用基体に付着した界面活性剤と、水性インキに配合された界面活性剤により親水性を向上させることで、インキ含浸用基体に対して水性インキを吸引力等の外力を加えなくても自然に、かつ迅速に浸透させることができることを見出し本発明を完成するに至ったのである。
【００１１】
界面活性剤は、水性インキの浸透を促進させるためのものであり、親水性を付与するものが好ましいが必ずしもこれに限定される訳ではなく、親油性を付与するものものであってもよい。具体的には、グリセリン脂肪酸エステル、ジグリセリンモノ脂肪酸エステル、ポリグリセリン脂肪酸エステル、ソルビタン脂肪酸エステル、プロピレングリコール脂肪酸エステル、レシチン、プロピレングリコール脂肪酸エステル、エチレングリコール脂肪酸エステル、ポリオキシエチレングリセリルエーテル脂肪酸エステル、ポリオキシエチレン硬化ヒマシ油脂肪酸エステル、ポリオキシエチレントリメチロールプロパン脂肪酸エステル、アミノ酸エステル、シリコーン系界面活性剤等があり、これらのうちのいずれか１種または複数種を組み合わせて使用することができる。
【００１２】
また、多孔質弾性体を改質する界面活性剤はＨＬＢ＝１７以下、捺印用インキに配合する界面活性剤はＨＬＢ＝７以上が好ましい。
多孔質弾性体を改質する界面活性剤がＨＬＢ＝１７より大きいと、捺印用インキ（水性インキ）の浸透時間が遅くなり、捺印用インキに配合する界面活性剤がＨＬＢ＝７未満では捺印用インキ（水性インキ）の界面活性剤が沈降し易く、インキ安定性が悪くなる。
特に多孔質弾性体を改質する界面活性剤はＨＬＢ＝２〜９、捺印用インキに配合する界面活性剤はＨＬＢ＝９〜１７の範囲が好ましい。
【００１３】
また、水性インキは水と前記界面活性剤を必須成分とし、改質液は水系溶剤と前記界面活性剤を必須成分としている。ここで、水系溶剤とは水、メタノール、エタノール、ｎ−プロパノール、ｎ−ブタノール、ｓｅｃ−ブタノール、ｔｅｒｔ−ブタノール、エチレングリコール、プロピレングリコール、プロパン−1,2−ジオールから選ばれる１又は２以上のものである。
【００１４】
なお、捺印用具の商品流通形態や販売形態として、界面活性剤配合水性インキを容器入りとしておき、この容器入りの界面活性剤配合水性インキとこれとは別体の改質多孔質弾性体とを１つに組み合わせて包装しておくことができる。この場合は、捺印用具の購入後においてユーザー自身が手作業で水性インキを多孔質印字体に自然含浸させるのみで、簡単に所望の捺印用具を製造することができることとなり好ましい。
【００１５】
次に、本発明の捺印用具の製造法について説明する。
先ず、無数の連続気孔を有するゴム系または熱可塑性合成樹脂系の多孔質弾性体により印字体形状またはパッド形状に形成された多孔質弾性体と、この多孔質基体の組付部を有するケースと、水系溶剤に脂肪酸エステル系、アミノ酸エステル系、シリコーン系のうちから選ばれた界面活性剤を配合した改質液とをそれぞれ用意する。
そして、この改質液を前記した多孔質基体に十分含浸させたうえ脱水乾燥して気孔面に界面活性剤の適量が付着された改質多孔質弾性体よりなるインキ含浸用基体とする。
また、このインキ含浸用基体を前記した印字体ケースまたはスタンプパッドケースに印字面またはパッド面を露呈させて組み付けておく。
一方、これとは別に前記した界面活性剤と同種の界面活性剤の適量を着色剤とともに配合した界面活性剤配合水性インキを製造しておく。
そして、この界面活性剤配合水性インキを前記インキ含浸用基体の印字面またはパッド面に供給して内部に自然含浸させることにより捺印用具とする。
【００１６】
以上のような製造法により、使用に際しユーザー自身が手作業で水性インキを多孔質印字体に含浸させることができ、容易かつ即座に捺印用具を製造することができることとなる。
なお、配合水性インキをインキ含浸用基体の印字面またはパッド面に供給して内部に自然含浸させる具体的な方法としては、インキを直接滴下する方法や、インキをスタンプ台等に染み込ませておいて、このスタンプ台にインキ含浸用基体を接触させインキを吸い上げる方法などがある。
【実施例】
【００１７】
インキ含浸用基として、ＮＢＲ製の多孔質弾性体、シリコーンゴム製の多孔質弾性体、ポリエチレン製の多孔質弾性体を準備した。
この多孔質弾性体を改質する界面活性剤を配合した改質液として、表１に示すものを作成し、この改質液（Ａ、Ｂ、Ｃ）を前記した多孔質基体に十分含浸させたうえ脱水乾燥して、気孔面に界面活性剤の適量が付着された改質多孔質弾性体よりなるインキ含浸用基体を得た。なお、改質液に配合される界面活性剤は、水１００重量部に対し０．２〜１．０重量部配合するのが好ましい。
【００１８】
一方、表２に示すように、界面活性剤の適量を着色剤とともに配合した界面活性剤配合水性インキを製造した。なお、着色剤は、染料・顔料は問わない。
【００１９】
［実施例１〜３］
表１に示す改質液（Ａ〜Ｃ）を、ＮＢＲ・シリコーンゴム・ポリエチレン製の多孔質印字体に含浸させた後、脱水乾燥させて多孔質内（気泡内）を改質したインキ含浸用基体に、表２に示す配合例の界面活性剤配合水性インキを３０ｍｌ滴下し、浸透する時間を計測した結果を、［実施例１〜３］として表４に示す。
一方、界面活性剤で改質しないＮＢＲ・シリコーンゴム・ポリエチレン製の多孔質印字体に、表２に示す配合例の界面活性剤配合水性インキを３０ｍｌ滴下し、浸透する時間を計測した結果を［比較例１］として表４に示す。
【００２０】
［比較例２〜５］
表１に示す改質液（Ａ〜Ｃ）を、ＮＢＲ・シリコーンゴム・ポリエチレン製の多孔質印字体に含浸させた後、脱水乾燥させて多孔質内（気泡内）を改質したインキ含浸用基体に、表２に示す配合例の界面活性剤配合水性インキから界面活性剤を除いた表３に示す水性インキを３０ｍｌ滴下し、浸透する時間を計測した結果を、［比較例２〜４］として表５に示す。更に、何も改質しないＮＢＲ・シリコーンゴム・ポリエチレン製の多孔質印字体に、界面活性剤配合水性インキから界面活性剤を除いた表３に示す水性インキを３０ｍｌ滴下し、浸透する時間を計測した結果を［比較例５］として表５に示す。
以上の実施例と比較例から、本発明ではインキ含浸用基体に対して水性インキが吸引力等の外力を加えなくても自然に、かつ迅速に浸透することが確認できた。
【００２１】
【表１】
2007111967.tif 000002
【００２２】
【表２】
2007111967.tif 000003
【００２３】
【表３】
2007111967.tif 000004
【００２４】
【表４】
2007111967.tif 000005
【００２５】
【表５】
2007111967.tif 000006